(57)【特許請求の範囲】
【請求項１】
（メタ）アクリル酸アルキルエステルの単量体および／または二量体を２０〜５０質量％と、
前記（メタ）アクリル酸アルキルエステルを単量体とする、重量平均分子量が５０，０００以上でありガラス転移温度が２０℃以下である（メタ）アクリル酸アルキルエステル重合体を２０〜７５質量％と、
重量平均分子量が２０，０００以下でありガラス転移温度が２０℃以上である（メタ）アクリル酸エステル重合体を５〜４０質量％と、
架橋剤と、
を含む粘着剤組成物を調製し、
前記粘着剤組成物に電子線を照射して、前記（メタ）アクリル酸アルキルエステルの単量体または二量体と前記（メタ）アクリル酸アルキルエステル重合体と前記（メタ）アクリル酸エステル重合体と前記架橋剤とを重合させ、
粘着剤中に残存する前記単量体および二量体の含有量が０．５重量％以下である粘着剤を得る、ことを含み、
前記粘着剤がイソシアネート化合物である、粘着剤の製造方法。
【請求項２】
前記電子線の照射強度が２５〜４００ｋＶの範囲であり、吸収線量が１０〜１０００ｋＧｙである、請求項１に記載の方法。
【発明の詳細な説明】
【技術分野】
【０００１】
本発明は、粘着剤に関し、より詳細には、耐候性や耐酸化性に優るとともに、安全性に優れ、かつ、適度な粘着力を有する一方で糊残りが少ない、無溶剤型アクリル系粘着剤およびその製造方法に関する。
【背景技術】
【０００２】
アクリル系樹脂やエポキシ系樹脂を適当な有機溶剤に溶解させた溶剤型粘着剤が広く使用されている。近年、環境負荷の低減や作業環境の改善等の観点から、脱溶剤化の傾向が強くなってきており、無溶剤型の粘着剤も使用され始めている。
【０００３】
無溶剤型粘着剤は、溶剤を含まない故、樹脂成分（重合体）のみでは塗工性が悪化するため、塗工性を維持するためには、重合体の分子量を小さくするか、あるいは比較的低分子量の重合体成分を含有させる必要がある。
【０００４】
ところで、粘着剤として、ゴム系粘着剤、アクリル系粘着剤、ビニルエーテル系粘着剤、シリコーン系粘着剤などが使用されているが、これらの中でも耐候性や酸化劣化に優れる粘着剤として（メタ）アクリル系樹脂を用いたものが使用されている。このようなアクリル系樹脂を主成分とする無溶剤型粘着剤として、例えば、（メタ）アクリル酸アルキルエステル等の単量体と光重合開始剤とを含む組成物に紫外線を照射して、塗工可能な粘度になるように単量体を重合し、基材シート等に塗布した後に、再度、紫外線を照射して重合を完了させる方法が提案されている（例えば、特開平５−１１７５９３号公報等）。
【０００５】
また、分子量が５万以上の（メタ）アクリル酸アルキルエステル樹脂と、当該樹脂を構成する単量体である（メタ）アクリル酸アルキルエステルと光重合開始剤とを含有する粘着剤組成物を、基材シート等に塗布した後、紫外線によって単量体成分を重合させ、その後、粘着剤中の単量体含有量が０．５％程度となるまで加熱乾燥を行うことで粘着剤を製造することが提案されている（例えば、特開２００２−２４１７０９号公報）。
【先行技術文献】
【特許文献】
【０００６】
【特許文献１】特開平５−１１７５９３号公報
【特許文献２】特開２００２−２４１７０９号公報
【発明の概要】
【発明が解決しようとする課題】
【０００７】
しかしながら、上記したような粘着剤は光重合開始剤を含有するため、使用時に光重合開始剤が粘着剤から徐々に滲み出す場合もあるため、医療用粘着テープ等のように高い安全性が要求されるような分野においては使用が懸念される場合があった。
【０００８】
また、特開２００２−２４１７０９号公報に記載の粘着剤は、塗布性を考慮して、単量体成分が５〜２０重量％程度残存するような条件で単量体を重合させて粘着剤とし、基材シート等に塗布した後に、粘着剤中に残存している単量体を加熱乾燥によって除去するため、単量体はほぼ除去されるものの、比較的分子量の小さい成分が粘着剤中に含まれることになるため、糊残りする場合があった。
【０００９】
本発明者らは、今般、特定の（メタ）アクリル酸アルキルエステル樹脂と、（メタ）アクリル酸樹脂と、（メタ）アクリル酸アルキルエステルとを含む粘着剤組成物に、電子線を照射することにより、光重合開始剤残渣の問題もなく、かつ糊残りが少ない、無溶剤型アクリル系粘着剤を実現できるとの知見を得た。本発明はかかる知見によるものである。
【００１０】
したがって、本発明の目的は、耐候性や耐酸化性に優るとともに、安全性に優れ、かつ、適度な粘着力を有する一方で糊残りが少ない、無溶剤型アクリル系粘着剤を提供することである。
【課題を解決するための手段】
【００１１】
本発明による粘着剤は、（メタ）アクリル酸アルキルエステルの単量体および／または二量体と、
前記（メタ）アクリル酸アルキルエステルを単量体とする、重量平均分子量が５０，０００以上の（メタ）アクリル酸アルキルエステル重合体と、
（メタ）アクリル酸エステル重合体と、
を含んでなる粘着剤組成物に、電子線を照射して、前記（メタ）アクリル酸アルキルエステルの単量体および／または二量体と前記（メタ）アクリル酸アルキルエステル重合体と前記（メタ）アクリル酸エステル重合体とを重合させたものであることを特徴とするものである。
【００１２】
また、本発明の実施態様においては、前記粘着剤組成物が、
前記（メタ）アクリル酸アルキルエステルの単量体および／または二量体を２０〜５０質量％と、
前記（メタ）アクリル酸アルキルエステル重合体を、２０〜７５質量％と、
前記（メタ）アクリル酸エステル重合体を５〜４０質量％と、を含む。
【００１３】
また、本発明の実施態様においては、粘着剤中に残存する前記単量体および／または二量体の含有量が０．５重量％以下である。
【００１４】
また、本発明の実施態様においては、前記（メタ）アクリル酸アルキルエステルの単量体および／または二量体と前記（メタ）アクリル酸アルキルエステル重合体と前記（メタ）アクリル酸エステル重合体とを重合させた重合物の重量平均分子量が１００，０００以上である。
【００１５】
また、本発明の実施態様においては、前記（メタ）アクリル酸エステル重合体の重量平均分子量が２０，０００以下である。
【００１６】
また、本発明の実施態様においては、前記粘着剤組成物が、架橋剤をさらに含んでなる。
【００１７】
また、本発明の実施態様においては、前記架橋剤がイソシアネート化合物である。
【００１８】
また、本発明の実施態様においては、電子線の照射強度が２５〜４００ｋＶの範囲であり、吸収線量が１０〜１０００ｋＧｙである。
【発明の効果】
【００１９】
本発明によれば、（メタ）アクリル酸アルキルエステルの単量体および／または二量体と、前記（メタ）アクリル酸アルキルエステルを単量体とする、重量平均分子量が５０，０００以上の（メタ）アクリル酸アルキルエステル重合体と、（メタ）アクリル酸エステル重合体と、を含んでなる粘着剤組成物に、電子線を照射して、前記（メタ）アクリル酸アルキルエステルの単量体および／または二量体と前記（メタ）アクリル酸アルキルエステル重合体と前記（メタ）アクリル酸エステル重合体とを重合させることにより、耐候性や耐酸化性に優るとともに、安全性に優れ、かつ、適度な粘着力を有する一方で糊残りが少ない、無溶剤型アクリル系粘着剤を実現することができる。
【発明を実施するための形態】
【００２０】
＜定義＞
本明細書において、「（メタ）アクリル酸」とは、アクリル酸および／またはメタクリル酸を意味し、「（メタ）アクリレート」とは、アクリレートおよび／またはメタクリレートを意味する。また、「電子線」とは、加速された電子束として放射される放射線を意味し、「紫外線」とは、波長が約１８０〜４６０ｎｍの電離放射線を意味するものとする。
【００２１】
また、本明細書において、「粘着剤組成物」とは、粘着剤成分を重合する前のものを意味し、「粘着剤」とは、粘着剤組成物に電子線を照射して重合したものを意味するものとする。
【００２２】
本発明による粘着剤は、（メタ）アクリル酸アルキルエステルの単量体および／または二量体と、前記（メタ）アクリル酸アルキルエステルを単量体とする、重量平均分子量が５０，０００以上の（メタ）アクリル酸アルキルエステル重合体と、（メタ）アクリル酸エステル重合体と、を必須成分として含む粘着剤組成物に、電子線を照射して、各成分を重合させたものである。以下、粘着剤組成物を構成する各成分について説明する。
【００２３】
＜（メタ）アクリル酸アルキルエステル＞
本発明による粘着剤の電子線による重合前の組成物中に含まれる（メタ）アクリル酸アルキルエステルの単量体としては、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸ヘキシル、（メタ）アクリル酸オクチル、（メタ）アクリル酸ノニル、（メタ）アクリル酸デシル、（メタ）アクリル酸ドデシル等を挙げられる。上記した単量体は、上記した１種を単独で用いてもよく、また、２種以上を混合して用いてもよい。また、上記単量体が２つ重合した二量体を用いてもよい。
【００２４】
また、粘着剤組成物中には、（メタ）アクリル酸アルキルエステル以外の単量体や二量体が含まれていてもよい。これら追加の単量体としては、（メタ）アクリル酸アルキルエステルと共重合可能なものであれば特に制限されることなく使用することができる。共重合可能な単量体としては、例えば、（メタ）アクリル酸、イタコン酸、クロトン酸、マレイン酸、フマル酸等の不飽和カルボン酸、（メタ）アクリル酸−２−ヒドロキシエチル、（メタ）アクリル酸−２−ヒドロキシプロピル、（メタ）アクリル酸とポリエチレングリジコール、ポリプロピレングリコールとのモノエステル等のヒドロキシル基含有ビニル単量体、（メタ）アクリル酸グリシジル等のエポキシ基含有ビニル単量体、（メタ）アクリル酸メトキシエチル、（メタ）アクリル酸エトキシエチル、（メタ）アクリル酸プロポキシエチル、（メタ）アクリル酸ブトキシエチル、（メタ）アクリル酸エトキシプロピル等の（メタ）アクリル酸アルコキシアルキル、（メタ）アクリルアミド、メチロール（メタ）アクリルアミド、メトキシエチル（メタ）アクリルアミド等のアミド基含有ビニル単量体、メタクリロキシプロピルメトキシシラン等のケイ素含有ビニル単量体、（メタ）アクリロイルアジリジン等のアジリジン基含有ビニル単量体、（メタ）アクリル酸フェニル、（メタ）アクリル酸ベンジル、スチレン、メチルスチレン等の芳香族ビニル単量体、（メタ）アクリル酸シクロヘキシル、（メタ）アクリル酸イソボルニル等の脂環式アルコールと（メタ）アクリル酸とのエステル、エチレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート等の（メタ）アクリロイル基を２個以上有する単量体、酢酸ビニル、塩化ビニル、マクロモノマー、ジビニルベンゼン等が挙げられる。
【００２５】
上記したような（メタ）アクリル酸アルキルエステル以外の単量体が含まれる場合には、単量体（および／または二量体）の総量に対して（メタ）アクリル酸アルキルエステルが５０重量％以上含まれていることが好ましい。
【００２６】
また、（メタ）アクリル酸アルキルエステルの単量体および／または二量体は、粘着剤組成物の塗布性ならびに粘着剤および糊残り性の観点からは、粘着剤組成物中に２０〜５０質量％含まれていることが好ましく、より好ましくは３０〜４０質量％である。
【００２７】
＜（メタ）アクリル酸アルキルエステル重合体＞
本発明による粘着剤の電子線による重合前の組成物中に含まれる（メタ）アクリル酸アルキルエステル重合体は、上記した（メタ）アクリル酸アルキルエステルの単量体を重合したものであり、重量平均分子量が５００００以上である。このような重合体を粘着剤成分として含有することにより、粘着強度と糊残り性を向上しながら、塗布性を維持することができる。重合体の重量平均分子量は５０，０００〜２００，０００の範囲であることが好ましく、より好ましくは、１００，０００〜１５０，０００の範囲である。重量平均分子量が高くなると、粘着性が向上するものの、粘着剤組成物の粘度が高くなるため、塗布性が悪化する傾向にある。また、この重量平均分子量が５０，０００未満であると、粘着性や糊残り性が低下するとともに、耐熱性能が著しく低下する。なお、重量平均分子量は、ゲルパーミュエーションクロマトグラフィにより算出される値を意味する。
【００２８】
粘着剤の常温での粘着特性を維持するためには、ガラス転移温度は２０℃以下であることが好ましい。例えば、炭素数２〜１４のアクリル酸アルキルエステルを単量体とする重合体を用いることにより、上記したようなガラス転移温度の重合体とすることができる。なお、ガラス転移温度はＦｏｘの式により算出した値を意味する。
【００２９】
上記した（メタ）アクリル酸アルキルエステル重合体は、粘着剤組成物の塗布性ならびに粘着特性および糊残り性の観点からは、粘着剤組成物中に２０〜７５質量％含まれていることが好ましく、より好ましくは３０〜６０質量％である。（メタ）アクリル酸アルキルエステル重合体の含有量が少なすぎると、重合時やエージングした際の収縮が起こり、粘着特性が不均一になる場合がある。また、重合体の含有量が多くなると、粘着剤組成物の粘度が上昇して塗布性が悪化する傾向にある。
【００３０】
＜（メタ）アクリル酸エステル重合体＞
本発明による粘着剤の電子線による重合前の組成物中に含まれる（メタ）アクリル酸エステル重合体は、粘着剤の粘着性を高めるために添加されるものである。（メタ）アクリル酸エステル重合体は、（メタ）アクリル酸エステルの単量体を重合したものであり、このような（メタ）アクリル酸エステルとしては、メタクリル酸アルキルエステルや、脂環式アルコールとメタクリル酸とのエステルを好適に使用することができる。
【００３１】
（メタ）アクリル酸エステル重合体は、粘着性と糊残り性の観点からは、重量平均分子量が２０，０００以下であることが好ましく、より好ましくは５，０００〜１５，０００の範囲である。
【００３２】
粘着剤の室温での粘着性とタック性との観点からは、上記した（メタ）アクリル酸エステル重合体は、そのガラス転移温度が２０℃以上であることが好ましい。例えば、炭素数１〜１４のメタクリル酸アルキルエステルや、炭素数３〜１４の脂環式アルコールとメタクリル酸とのエステルを単量体とする重合体を用いることにより、上記したようなガラス転移温度の重合体とすることができる。
【００３３】
上記した（メタ）アクリル酸エステル重合体は、粘着剤組成物の塗布性ならびに粘着特性および糊残り性の観点からは、５〜４０質量％含まれていることが好ましく、より好ましくは１０〜３０質量％である。（メタ）アクリル酸エステル重合体の含有量が少なすぎると、常温での粘着性が悪化する場合があり、（メタ）アクリル酸エステル重合体の含有量が多くなると、比較的低温での粘着性が悪化するとともに、耐熱性が低下する傾向にある。
【００３４】
＜その他の成分＞
本発明による粘着剤の電子線による重合前の組成物には、架橋剤が含まれていてもよい。架橋剤を含むことにより、より粘着特性が向上するとともに、糊残り性（即ち、被着体に粘着剤を適用した後に、被着体から粘着剤を除去した場合に、被着体に粘着剤が残らないこと）が向上する。
【００３５】
架橋剤としては、エポキシ化合物、イソシアネート化合物、金属キレート化合物、アミノ樹脂等を挙げることができる。これらの中でも、分子内に２個以上のイソシアネート基を有するイソシアネート架橋剤を好適に使用することができる。分子内に２個以上のイソシアネート基を有するイソシアネート架橋剤の例としては、トリレンジイソシアネート（ＴＤＩ）、クロルフェニレンジイソシアナート、ヘキサメチレンジイソシアナート、テトラメチレンジイソシアナート、イソホロンジイソシアネート、ジフェニルメタンジイソシアネート、水添されたジフェニルメタンジイソシアネートなどのイソシアネートモノマー及びこれらイソシアネートモノマーをトリメチロールプロパンなどと付加したイソシアネート化合物やイソシアヌレート化物、ビュレット型化合物、さらには公知のポリエーテルポリオールやポリエステルポリオール、アクリルポリオール、ポリブタジエンポリオール、ポリイソプレンポリオールなど付加反応させたウレタンプレポリマー型のイソシアネート等を挙げることができる。
【００３６】
粘着剤組成物中に含まれる架橋剤の含有量としては、上記した（メタ）アクリル酸アルキルエステル、（メタ）アクリル酸アルキルエステル重合体、および（メタ）アクリル酸エステル重合体の総量に対して、０．００１〜５質量％であることが好ましい。
【００３７】
また、本発明による粘着剤の電子線による重合前の組成物には、シリカ、チタニア、炭酸カルシウム、水酸化アルミニウム等の無機充填剤、ガラスバルーン、シラスバルーン等の無機中空充填剤、ナイロンビーズ、シリコーン樹脂ビーズ等の有機充填剤、塩化ビニリデンバルーン等の有機中空充填剤、発泡剤、染料、顔料、酸化防止剤、難燃剤等が含有されていてもよい。これらの添加剤は、粘着剤の機能を損なわない程度で添加されてよく、粘着剤が使用される用途にもよるが、粘着剤組成物に対して０．１〜４０質量％程度である。また、上記のような添加剤の含有量を調整することにより、剥離強度が０．１Ｎ以下のような軽剥離型の粘着剤とすることができる。
【００３８】
＜粘着剤組成物＞
上記した各成分を別個に調整した後に、各成分を混合してことにより粘着剤組成物とすることができる。また、（メタ）アクリル酸アルキルエステルと、その重合体との混合物を別途調製しておき、その混合物に、上記した残りの成分を添加してもよい。（メタ）アクリル酸アルキルエステルと、その重合体との混合物は、特開平１１−４９８１１号公報や特開２０００−３１３７０４号公報に開示された方法等の公知の方法によって得ることができる。また、（メタ）アクリル酸アルキルエステル重合体や（メタ）アクリル酸エステル重合体は、溶液重合、乳化重合、懸濁重合、塊状重合等の公知の重合方法によって得ることができるが、本発明においては、溶媒や分散媒の除去が不要な塊状重合によって調製したものを用いることが好ましい。また、（メタ）アクリル酸エステル重合体は特開平１２−１２８９１１号公報に開示された重合方法によっても調製することができる。また、上記した各成分の混合物として、市販されているものを使用してもよく、例えば、綜研化学株式会社のＳＫダインシロップ（光重合開始剤が含まれていないもの）等を好適に使用することができる。
【００３９】
また、塗布性を考慮して、粘着剤組成物には、水または水性化合物を添加して組成物の粘度を調製することもできる。塗布性を考慮すると、０．１〜５０Ｐａ・ｓ、好ましくは１〜３０Ｐａ・ｓの範囲となるように粘着剤組成物を調製する。
【００４０】
＜粘着剤＞
次に、上記した粘着剤組成物を電子線照射により重合させて得られる粘着剤について説明する。
【００４１】
本発明による粘着剤は、上記した粘着剤組成物に、電子線を照射して、（メタ）アクリル酸アルキルエステル、（メタ）アクリル酸アルキルエステル重合体、および（メタ）アクリル酸エステル重合体を重合せることにより得られる。
【００４２】
電子線の照射は、１００ｋｅＶ〜４００ｋｅＶのエネルギーで電子線を照射する高エネルギー型電子線照射装置や、１００ｋｅＶ以下のエネルギーで電子線を照射する低エネルギー型電子線照射装置のいずれを用いてもよく、また、照射方式も、走査型やカーテン型いずれの方式の照射装置であってもよい。例えばカーテン型電子照射装置（ＬＢ１０２３、株式会社アイ・エレクトロンビーム社製）やライン照射型低エネルギー電子線照射装置（ＥＢ−ＥＮＧＩＮＥ、浜松ホトニクス株式会社製）等を好適に使用することができる。
【００４３】
粘着特性と糊残り性の観点からは、重合により得られた重合物（粘着剤）の重量平均分子量は１００，０００以上、好ましくは１００，０００〜１，５００，０００の範囲であることが好ましい。電子線の照射強度や吸収線量を高くすることにより、重合度を上げることができる。上記のような重合物を得るためには、粘着剤の厚みにもよるが、電子線の照射強度を２５〜４００ｋＶ、好ましくは５０〜２００ｋＶの範囲とすることが好ましい。また、吸収線量を５０〜１０００ｋＧｙ、好ましくは２００〜５００ｋＧｙの範囲とすることが好ましい。
【００４４】
電子線の照射は、重合を阻害する酸素の影響をできるだけ少なくするために、窒素ガスやアルゴンガス等の不活性雰囲気下で行うことが好ましい。
【００４５】
上記したような照射条件によって電子線を照射することにより、重合物中に含まれる（メタ）アクリル酸アルキルエステルの単量体および／または二量体の含有量を０．５重量％以下とすることができる。その結果、経時的に粘着剤からアクリル酸アルキルエステルが滲出することがなくなる。また、粘着剤組成物に光重合開始剤が含まれていないため、経時的に粘着剤から光重合開始剤が滲出することもない。したがって、本発明による粘着剤は、医療用粘着テープ等のように高い安全性が要求されるような分野において好適に使用することができる。
【００４６】
また、基材フィルム等に粘着剤組成物を塗布した後に、塗布膜に電子線照射を行って粘着剤組成物を重合させてもよい。接着剤組成物の塗布方法としては、特に限定されるものではなく、例えば、ロールコート、リバースロールコート、トランスファーロールコート、グラビアコート、グラビアリバースコート、コンマコート、ロッドコ−ト、ブレードコート、バーコート、ワイヤーバーコート、ダイコート、リップコート、ディップコートなどが適用できる。
【００４７】
基材フィルムとしては、特に制限されるものではなく、粘着剤の使用用途によって適宜選択することができ、例えば、ポリエチレンフィルム、ポリプロピレンフィルムなどのポリオレフィンフィルム、ポリエチレンテレフタレート等のポリエステルフィルム、金属箔、布、不織布、紙等を挙げることができる。
【００４８】
また、これら基材フィルムは、粘着剤が設けられる面が離型性を有していてもよい。例えば、上記した基材フィルムの表面をシリコーン等の離型剤でコーティングしたものや、基材フィルム上に、シリコーン樹脂、有機樹脂変性シリコーン樹脂、フッ素樹脂等からなる離型層が設けられているものであってもよく、例えば、セパレート紙、セパレートフィルム、セパ紙、剥離フィルム、剥離紙等の従来公知のものを好適に使用できる。
【００４９】
また、本発明による粘着剤は、上記したように、粘着剤組成物を電子線照射によって重合するものであるため、基材フィルムが紫外線を吸収ないし遮蔽するようなものであっても、好適に使用することができる。すなわち、従来の粘着剤のように、紫外線照射による重合の場合、基材フィルムが紫外線を吸収ないし遮蔽するような材料であると、重合反応は十分に進行せず、重合体（粘着剤）の重量平均分子量を１００，０００以上とすることができなくなる。したがって、本発明においては、積極的に、紫外線を吸収ないし遮蔽するような材料からなる基材フィルムを使用することができる。
【００５０】
紫外線吸収剤としては、無機系の紫外線吸収剤であっても、有機系の紫外線吸収剤であっても特に制限なく使用することができる。無機系の紫外線吸収剤としては、例えば、酸化チタン、酸化亜鉛、酸化鉄、酸化セリウム、酸化ジルコニウム、マイカ、カオリン、セリサイト等が挙げられる。また、有機系の紫外線吸収剤としては、ベンゾフェノン系、オキシベンゾン系、ベンゾイルメタン系、ブチル-メトキシベンゾイルメタン系、トリアゾール系等のＵＶＡ吸収剤や、桂皮酸系、パラメトキシケイ皮酸２エチルヘキシル、パラアミノ安息香酸系、パラジメチルアミノ安息香酸オクチル、カンフル系、メチルベンジデリンカンフル等が挙げられる。
【実施例】
【００５１】
以下、本発明の実施例について説明するが、本発明はこれらの実施例に限定されるものではない。
【００５２】
実施例１
＜粘着剤組成物の調製＞
綜研化学株式会社から入手したＳＫダインシロップの原液１００質量部に、イソシアネート系硬化剤（Ｌ−７５、日本ポリウレタン株式会社製）１５質量部を加えて撹拌することにより、粘着剤組成物を調製した。
【００５３】
上記のようにして得られた粘着剤組成物を、厚さ５０μｍのＰＥＴフィルム（Ｅ−５１００、東洋紡社製）の一方の面に、コンマコーターにて塗布量が１００ｇ／ｍ２となるように塗布し、塗布面にセパフィルム（ＳＰ−ＰＥＴ  ０３ＢＵ、東セロ社製）を貼り合わせた。次いで、セパフィルム側から、電子線照射装置（カーテン型電子照射装置（ＬＢ１０２３、株式会社アイ・エレクトロンビーム社製）を用いて、下記の照射条件にて電子線照射を行い、粘着剤組成物を重合させて粘着シートを作製した。
電圧：１１０ｋＶ
吸収線量：４５０ｋＧｙ（１５０ｋＧｙ×３パス）
【００５４】
実施例２
粘着剤組成物の塗布量を、１００ｇ／ｍ２から５０ｇ／ｍ２に変更し、電子線照射条件を下記のように変更した以外は、実施例１と同様にして粘着剤組成物を重合させて粘着シートを作製した。
電圧：１１０ｋＶ
吸収線量：３００ｋＧｙ（１５０ｋＧｙ×２パス）
【００５５】
比較例１
粘着剤組成物として、綜研化学株式会社から入手したＳＫダインシロップＢの原液１００質量部に、光重合開始剤（Ｐ−２、綜研化学株式会社製）を０．３質量部加えて撹拌したものを用い、電子線照射に代えて、ＵＶ露光器（Ｆｕｓｉｏｎ ＵＶ、Ｆ６００Ｖ、ＬＨ１０ランプ）を用いて下記の照射条件にて紫外線を照射した以外は、実施例１と同様にして粘着剤組成物を重合させて粘着シートを作製した。
ピーク照度：４．５ｍＷ／ｃｍ２
露光量：５４０ｍＪ／ｃｍ２（１２０秒）
【００５６】
＜モノマー残量の評価＞
得られた粘着シートを、所定量のモノマーによる検量線を作成してガスクロマトグラフィー分析することにより、粘着剤中に含まれるモノマー残量を測定した。測定結果は、下記の表１に示される通りであった。
【００５７】
＜分子量の測定＞
得られた粘着シートからセパフィルムを剥離し、粘着剤を少量採取して、ＧＰＣ測定装置により粘着剤の重量平均分子量を測定した。測定結果は、下記の表１に示される通りであった。
【００５８】
＜剥離強度の測定＞
得られた粘着シートからセパフィルムを剥離し、粘着剤とガラス板とを貼り合わせ、引張試験機（テンシロン万能材料試験機ＲＴＣ−１３１０Ａ、ＯＲＩＥＮＴＥＣ社製）を用いて、ＪＩＳ  Ｚ０２３７に準拠した剥離試験を行った。得られた剥離強度は、表１に示される通りであった。
【００５９】
【表１】
0006047928.tif 000002